(57)【特許請求の範囲】
【請求項１】
ポリエチレン系樹脂に硫酸バリウムを配合してなるシートであって、該シートの密度が１．１０ｇ／ｃｍ3以上である土木用シート。
【請求項２】
シートの密度が１．２０ｇ／ｃｍ3以上である請求項１に記載の土木用シート。
【請求項３】
ポリエチレン系樹脂がメタロセン触媒を用いて重合して得られた、（ａ）エチレンと炭素原子数３〜１２のα−オレフィンとの共重合体であって、（ｂ）密度が０．８６〜０．９４ｇ／ｃｍ3であり、（ｃ）メルトフローレート（ＭＦＲ）が０．５〜５ｇ／１０分、（ｄ）重量平均分子量（Ｍｗ）と数平均分子量（Ｍｎ）との比（Ｍｗ／Ｍｎ）が１．５〜５であるエチレン−α−オレフィン共重合体である請求項１または２に記載の土木用シート。
【請求項４】
ポリエチレン系樹脂がメタロセン触媒を用いて重合して得られた、（ａ）エチレンと炭素原子数３〜１２のα−オレフィンとの共重合体であって、（ｂ）密度が０．８６〜０．９４ｇ／ｃｍ3であり、（ｃ）メルトフローレート（ＭＦＲ）が０．５〜５ｇ／１０分、（ｄ）重量平均分子量（Ｍｗ）と数平均分子量（Ｍｎ）との比（Ｍｗ／Ｍｎ）が１．５〜５であるエチレン−α−オレフィン共重合体と線状低密度ポリエチレンとからなる請求項１または２に記載の土木用シート。
【請求項５】
ポリエチレン系樹脂と硫酸バリウムとの重量比が９５：５〜２０：８０である請求項１〜４のいずれか１項に記載の土木用シート。
【請求項６】
シートが多層シートであって、基材層とその少なくとも片側に表面層を有しかつ該表面層が無機化合物及び金属粉のいずれも含有しない請求項１〜５のいずれか１項に記載の土木用シート。
【発明の詳細な説明】
【０００１】
【発明の属する技術分野】
本発明は、ポリエチレン系樹脂に硫酸バリウムを配合した土木用シートに関し、更に詳しくは容易に水中に沈降し必要とされる場所に正確に敷設することが可能で、施工性に優れ、柔軟性に富むため水中にある護岸・底盤等の凹凸へ追随しやすくかつ強度等に優れる土木用シートに関するものである。
【０００２】
【従来の技術】
観賞用の池、ゴルフ場のウォーターハザード、廃棄物処分場の造成地などでは、施設の美観維持や環境汚染防止のため、遮水施工がなされている。これらの遮水施工には、例えばゴム系遮水シート、塩化ビニル系遮水シートが用いられていたが、ゴム系遮水シートの場合、シート相互の熱融着性（ヒートシール性）が劣るため接着剤を用いて加工する必要が有り、施工性の悪さが指摘されており、また塩化ビニル系遮水シートは、経時的な可塑剤の減少による機械的強度の低下が起きやすかった。そこで最近では高密度ポリエチレンやメタロセン触媒を用いて重合して得られポリエチレン系樹脂等を用いたポリオレフィン系遮水シートも用いられている（特許文献１参照）。しかしながら、海面処分場のように水中に遮水シートを敷設する場合には、速やかに水中に沈降し水中の護岸等の凹凸に追随する等の性質が要求されることから、上記の欠点にもかかわらずもっぱら塩化ビニル系遮水シートが用いられているのが現状であった（特許文献２参照）。
【０００３】
【特許文献１】
特開平９−１５７４５６号公報
【特許文献２】
特開平５−１９４７６１号公報
【０００４】
【発明が解決しようとする課題】
柔軟性、機械的強度、ヒートシール性に優れかつ容易に水中に沈降し水流によっても舞い上がることなく、護岸等の施工面の凹凸への追随性、耐久性に優れた土木用シートの提供。
【０００５】
【課題を解決するための手段】
本発明の要旨は、ポリエチレン系樹脂に硫酸バリウムを配合してなるシートであって、該シートの密度が１．１０ｇ／ｃｍ3以上である土木用シート及びシートが多層シートであって、基材層とその少なくとも片側に表面層を有しかつ表面層が無機化合物及び金属粉のいずれも含有しない前記の土木用シートに存する。
【０００６】
【発明の実施の形態】
以下、本発明を詳細に説明する。
【０００７】
本発明の土木用シートに用いられるポリエチレン系樹脂としては、エチレンの単独重合体及び／または、エチレンを主成分とする、エチレンとこれと共重合可能な他の単量体との共重合体（低密度ポリエチレン（ＬＤＰＥ）、線状低密度ポリエチレン（ＬＬＤＰＥ）、高密度ポリエチレン（ＨＤＰＥ）、メタロセン系触媒を用いて重合して得られたポリエチレン等）、あるいは前記単独重合体及び／または共重合体と他の重合体との混合物（ポリマーブレンド）等が例示できる。
【０００９】
本発明の土木用シートに用いられるポリエチレン系樹脂としては、中でも特に メタロセン系触媒を用いて重合して得られる、（ａ）エチレンと炭素原子数３〜１２のα−オレフィンとの共重合体であって、（ｂ）密度が０．８６〜０．９４ｇ／ｃｍ3であり、（ｃ）メルトフローレート（ＭＦＲ）が０．５〜５ｇ／１０分、（ｄ）重量平均分子量（Ｍｗ）と数平均分子量（Ｍｎ）との比（Ｍｗ／Ｍｎ）が１．５〜５であるエチレン−α−オレフィン共重合体（以下、「メタロセン系ポリエチレン」と記す）が好ましい。
【００１０】
上記メタロセン系ポリエチレンにおいて、エチレンと共重合する炭素原子数が３〜１２のα−オレフィンとしては、例えばプロピレン、１−ブテン、１−ペンテン、１−ヘキセン、１−ヘプテン、１−オクテン、４−メチル−１−ペンテン及び１−デセン等が挙げられる。これらのα−オレフィンは単独で使用してもよく、二つ以上を組み合わせて使用しても良い。α−オレフィンの混合割合は、５〜４０重量％とすることが好ましい。
【００１１】
密度が０．８６〜０．９４ｇ／ｃｍ3、より好ましくは０．８８〜０．９２ｇ／ｃｍ3、更に好ましくは０．８９〜０．９１ｇ／ｃｍ3で、メルトフローレートが０．５〜５ｇ／１０分、より好ましくは１〜３ｇ／１０分、更に好ましくは１〜２ｇ／１０分、かつゲルパーミエーションクロマトグラフィー（ＧＰＣ）によって求められる、重量平均分子量（Ｍｗ）と数平均分子量（Ｍｎ）との比（Ｍｗ／Ｍｎ）が１．５〜５、好ましくは２〜３．５のメタロセン系ポリエチレンを用いた土木用シートは、施行性、柔軟性、シート成形性、機械的強度及びヒートシール性の点でもバランスのとれた性能を与えることができるので好ましい。
【００１２】
なお、本発明において、メタロセン系触媒（シングルサイト触媒、カミンスキー触媒ともいう）とは、特開平３−１６３０８８号公報、特開平７−１１８４３１号公報、特開平７−１４８８９５号公報等に示されている如く、メタロセン系遷移金属錯体と有機アルミニウム化合物とからなる触媒であり、無機物に担時されて使用されることもある。
【００１３】
メタロセン系遷移金属錯体としては、例えばIVＢ族から選ばれる遷移金属（チタン、ジルコニウム、ハフニウム）に、シクロペンタジエニル基、置換シクロペンタジエニル基、ジシクロペンタジエニル基、置換ジシクロペンタジエニル基、インデニル基、置換インデニル基、テトラヒドロインデニル基、置換テトラヒドロインデニル基、フルオニル基又は置換フルオニル基が配位子として１個または２個配位しているか、またはこれらのうちの２つの基が共有結合で架橋したものが配位しており、他に水素原子、酸素原子、ハロゲン原子、アルキル基、アルコキシ基、アリール基、アセチルアセトナート基等の配位子を有するものが挙げられる。
また、有機アルミニウム化合物としては、アルキルアルミニウムや鎖状もしくは環状のアルミノキサンが挙げられ、アルキルアルミニウムとしては、トリエチルアルミニウム、トリイソブチルアルミニウム、ジメチルアルミニウムクロライド、ジエチルアルミニウムクロライド、メチルアルミニウムジクロライド、エチルアルミニウムジクロライド、ジメチルアルミニウムフロライド、ジイソブチルアルミニウムハイドライド、ジエチルアルミニウムハイドライド、エチルアルミニウムセスキクロライド等が例示でき、また鎖状もしくは環状のアルミノキサンは上記のアルキルアルミニウムと水とを接触させて生成させることができ、例えば、重合時にアルキルアルミニウムを加えておき、後で水を添加するか、あるいは錯塩の結晶水または有機もしくは無機化合物の吸着水とアルキルアルミニウムとを反応させることによって得ることができる。
【００１４】
メタロセン触媒を担持させるための担体としては、シリカゲル、ゼオライト、或いは珪藻土等が例示できる。
また、本発明の土木用シートとしては、樹脂成分として例えば上記のメタロセン系ポリエチレン４０〜９９重量％とＬＬＤＰＥ１〜６０重量％からなるものを用いたものも好適に使用される。
【００１５】
本発明の土木用シートは硫酸バリウムが配合されている。本発明の土木用シートに用いられる他の無機化合物としては、炭酸金属塩、硫酸金属塩、ケイ酸金属塩、無機酸化物、金属酸化物、金属水酸化物及びこれらの化合物の複合物からなる群から選ばれる１種以上からなるもの等があげられ、具体的には炭酸カルシウム、 水酸化マグネシウム、タルク、シリカ、カオリン、アルミナ、クレー、アスベスト及びガラス繊維及びこれらの混合物等があげられる。また金属粉としては、アルミニウム、亜鉛、鉄及び金等からなる群から選ばれる１種以上からなる粉末があげられる。
【００１６】
ポリエチレン系樹脂と硫酸バリウムとの配合比は重量比で、ポリエチレン系樹脂：硫酸バリウム＝９５：５〜２０：８０であるのが好ましい。本発明の土木用シートは単層でも多層でもよく、また多層の場合は各層の樹脂組成や構成成分の組成が同一でなくてもよい。更に無機化合物及び／または金属粉は、土木用シート各層に配合されていても、一部の層にのみ配合されていてもよい。この場合、無機化合物及び／または金属粉が海水等の水分の作用を受けることを避けるために表面層以外の層に配合する、すなわち土木用シートが多層シートであって、基材層とその少なくとも片側に表面層を有しかつ表面層が無機化合物及び金属粉のいずれも含有しないものが好ましく、このようなものとしては無機化合物及び／または金属粉を含有する基材層の両面側に無機化合物及び金属粉のいずれも含有しない表面層を有する、３層以上からなる多層シートが例示できる。該シートは各層の層厚比が表面層／基材層／表面層＝１〜４０／２０〜９８／１〜４０であるのが、シート強度等の物性と水中への沈降性のバランスの点で好ましい。
【００１７】
更に本発明の土木用シートには、上記の構成成分の他、天然ゴムや、イソプレンゴム、ブタジエンゴム、ブチルゴム、プロピレン−ブタジエンゴム、アクリロニトリル−ブタジエンゴム、アクリロニトリル−イソプレンゴム等のジエン系ゴム、エチレン−プロピレン共重合体ゴム、エチレン−プロピレン非共役ジエンゴム、エチレン−ブタジエン共重合体ゴム等のポリオレフィン系熱可塑性エラストマー、及びスチレン−ブタジエン系やスチレン−イソプレン系等のスチレン系熱可塑性エラストマー、粘着付与剤、架橋剤、カーボンブラック、酸化防止剤、紫外線吸収剤、光安定剤、難燃化剤及び着色剤等を必要に応じて配合してもよい。例えばカーボンブラックを０．１〜１０重量％、好ましくは１〜５重量％配合すると耐候性が改良されるので好ましい。
【００１８】
上記したように、樹脂成分に硫酸バリウムを配合し、更に必要に応じその他の成分を添加することにより本発明の密度が１．１０ｇ／ｃｍ3、好ましくは１．２０ｇ／ｃｍ3以上の土木用シートが得られる。密度が１．１０ｇ／ｃｍ3未満では、海中等にシートを沈める際、シートが風や波浪にあおられたり、また速やかに沈降せず、水流によって舞いあがる等して必要とされる施工個所に正確に敷設することが困難となる。
【００１９】
上記の土木用シートは、ポリオレフィン系樹脂のシート製造に通常用いられる技術により製造することができ、例えばＴダイ押出法、カレンダー成形法等があげられる。該シートの厚みは、通常０．５〜３ｍｍ、好ましくは１〜２ｍｍである。
【００２０】
また土木用シートを構成する樹脂の曲げこわさ（ＪＩＳ  Ｋ  ７１０６）が３０〜１００ＭＰａ、好ましくは３０〜７０ＭＰａであると凹凸追随性の点で特に好適である。
【００２１】
更に、シートの引張強度（引張破壊強さ：ＪＩＳ  Ｋ  ７１２７）が３０ＭＰａ以上のものは、土木用シートとして使用する際、施工面の表面の突起等による突き刺し破壊に対する耐性が高くなるので好ましい。
【００２２】
土木用シートを保管する際は通常巻き取って保管するが、保管中にシート同士が粘着して巻き戻し時の作業性を悪化させることを防ぐために、少なくともその片面にエンボスを加えて表面に凹凸を与えておくのが好ましい。エンボスはシート全面に施しても、格子状、縞模様等、シートの性能及び粘着防止効果を損なわない範囲で部分的に施してもよい。シートに上述のようなエンボスを施すためには、例えばエンボスロール法やプレス法を用いればよく、またエンボスを施す時期もシート化直後でも、一旦成形したシートを巻き取った後、別工程で行っても良い。
【００２３】
本発明の土木用シートは、柔軟性が良好で地形の凹凸に追従しやすく、破断強度等の機械的強度が優れているため水圧や埋設時の土の圧力や石や砂利等との接触によっても破損しにくく、また水中等に沈降させて用いる際シートが風や波浪にあおられたりせず、かつ速やかに沈降するので必要とされる施工個所に正確に敷設することができ、海岸や湖岸近傍の海域、水域に廃棄物処理上を構築するに際等に用いる海域、水域用遮水シートとして特に好適に用いられるが、産業廃棄物等の埋め立て処分場を陸地内に構築する際の埋め立て処分場を囲む護岸にも適用できることは勿論である。
【００２４】
【実施例】
以下、本発明を実施例に基づいて説明するが、本発明はその要旨を超えない限り、以下の例によって限定されるものではない。
１．評価方法
＜密度＞
ＡＳＴＭＤ  １５０５に従って、メタノール／ベンジルアルコール混合液を用いた密度勾配管法により樹脂の密度を測定した。
【００２５】
また、シートの密度はＪＩＳ  Ｋ  ７１１２Ａ法（水中置換法）に従って測定した。
＜メルトフローレート（ＭＦＲ）＞
ＡＳＴＭＤ  １２３８に従って測定した。
＜Ｍｗ／Ｍｎ＞
トリクロルベンゼンを溶媒としたＧＰＣ法により検量線（標準ポリスチレンによる）を作成しＭｗ及びＭｎを求め、これより算出した。
＜シートの評価＞
（１）沈降性：縦１００ｃｍ、横１００ｃｍの試験用シートを水槽に入れた際の状態について評価した。評価基準は次の通り。
○：速やかに沈降し、かつ水を撹拌してもシートが舞い上がらない。
【００２６】
△：沈降するが、水を撹拌すると容易に舞い上がった。
×：沈降しなかった。
（２）施工性：得られたシートにつき、圃場に深さ５０ｃｍ、幅１ｍ、長さ２ｍの溜め池を造り、これにシートを施工して凸凹追随性の評価を行った。評価基準は次の通り。
○：地形の凹凸に対応できた。
△：細かい凹凸には対応できず、部分的に地面との間に隙間ができた。
×：凹凸に対応できず、地面との間に大きな隙間ができた。
２．実施例１〜２及び比較例１
＜実施例１＞
メタロセン系触媒を用いて製造されたエチレン−α−オレフィン共重合体（密度；０．９０２g/cm3、ＭＦＲ；１．０ｇ／１０分、Ｍｗ／Ｍｎ；２．５、α−オレフィン；１−オクテン）６５重量％、硫酸バリウム３５重量％からなる組成物をカレンダー成形機により成形温度１６０℃、引取速度２ｍ／分、シート厚み１．５ｍｍの条件でシート化した。
【００２７】
得られたシートについて上記の評価を行った。結果を表−１に示す。
＜実施例２＞
実施例１で用いたメタロセン系触媒を用いて製造されたエチレン−α−オレフィン共重合体５５重量％、硫酸バリウム４５重量％からなる組成物を中間層（基材層）とし、表面層として上述のエチレン−α−オレフィン共重合体を用いＴダイ押し出し成形機により２種３層の多層シートを成形温度１９０℃、引取速度１ｍ／分、シート厚み１．５ｍｍの条件でシート化した。
【００２８】
得られたシートについて上記の評価を行った。結果を表−１に示す。
＜比較例１＞
硫酸バリウムを配合しなかったこと以外は実施例１と同様にしてシートを作成し評価を行った。結果を表−１に示す。
【００２９】
【表１】
0003681723.tif 000002
【００３０】
密度の単位：ｇ／ｃｍ3
【００３１】
【発明の効果】
本発明の、土木用シートは、容易に水中へ沈下し水流によっても舞い上がることなくかつ柔軟性に優れているので凹凸の地形に対応できるため施工性が良く、更に強度も大きく、遮水シート、特に海域及び水域用遮水シートとして、好適に用いられる。